(57)【要約】【課題】フェライトコアに対する密着強度が高く、しかも、はんだ食われ現象を殆ど生じない端子電極膜を有する高信頼度のコイル部品を提供すること。【解決手段】フェライトコア４は、コイル６の巻軸方向の両端部に、コイル６の端末が接続された端子電極膜５、５を有している。端子電極膜５、５は、第１の電極膜５１と第２の電極膜５２とを有している。第１の電極膜５１は、フェライトコア４に直接に付着されている。この第１の電極膜５１はＦｅ、Ｃｒ及びＮｉを含有する合金でなる。第１の電極膜５１の上に付着された第２の電極膜５２の上に、金属端子７がはんだ付け５３されている。【選択図】図１
2007250787.tif 000002
【特許請求の範囲】
【請求項１】
コイルと、フェライトコアと、金属端子とを含むコイル部品であって、
前記コイルは、前記フェライトコアに巻かれており、
前記フェライトコアは、前記コイルの巻軸方向の両端部に、前記コイルの端末が接続された端子電極膜を有しており、
前記端子電極膜は、前記フェライトコアに直接に付着された電極膜を含み、前記電極膜はＦｅ、Ｃｒ及びＮｉを含有する合金であり、
前記金属端子は、前記端子電極膜にはんだ付けされている、
コイル部品。
【請求項２】
請求項１に記載されたコイル部品であって、
前記フェライトコアは、巻芯部の両端につば部を有するドラム状であり、
前記電極膜は、前記つば部の外面に付着されている、
コイル部品。
【請求項３】
請求項１又は２に記載されたコイル部品であって、前記フェライトコアは、前記コイルの巻軸方向の両端に、凹部を有しており、前記端子電極膜は前記凹部の内部に形成されている、コイル部品。
【請求項４】
請求項３に記載されたコイル部品であって、前記コイルの端末は、前記凹部を横切って配置され、前記凹部の4箇所で折り曲げられている、コイル部品。
【請求項５】
請求項１乃至４の何れかに記載されたコイル部品であって、
前記端子電極膜は、第２の電極膜を含んでおり、前記第２の電極膜は前記電極膜の上に付着されており、
前記金属端子は、前記第２の電極膜の上にはんだ付けされている、
コイル部品。
【発明の詳細な説明】
【技術分野】
【０００１】
本発明は、チョークコイルやインダクタなどのコイル部品に関する。
【背景技術】
【０００２】
この種のコイル部品としては、従来より種々のタイプのものが提案され、実用に供されている。そのうちの一つとして、ドラム型のフェライトコアを用い、そのつば部の端面に端子電極膜を付着させ、フェライトコアの巻芯部に巻きつけたコイル(線材）の端末を、端子電極膜に接続するとともに、リードフレームから切り取られた金属端子を、端子電極膜にはんだ付けしたコイル部品が知られている。
【０００３】
このコイル部品は、コイルを巻きつけたフェライトコアを、リードフレーム工程に付し、フェライトコアを、コイルの端末とともに、リードフレームに切り起こされている金属端子間に挟み込み、リードフレーム上で、コイル端末継線処理工程や樹脂成形工程などを実行し、最後に端子切断工程などを経て製造される。
【０００４】
上述したリードフレームを利用する工程は、量産性に優れたものであり、その利点を損なわないようにするため、端子電極膜についても、例えば特許文献１に開示されているように、真空蒸着又はスパッタリングなどの薄膜形成方法により、Ｃｕ、Ｓｎ、Ｎｉなどの金属又はそれらの合金の薄膜を、フェライトコアの表面に付着させる工程をとるのが一般的である。
【０００５】
しかし、上述した薄膜形成方法によって得られた端子電極膜は、フェライトコアに対する密着強度が不十分である。このため、例えば、リードフレーム上でコイル端末継線処理工程を実行した後、樹脂成形工程に到るまでの搬送工程において、搬送時に発生する振動、衝撃により、端子電極膜がフェライトコアから剥離し、フェライトコアが落下してしまう危険があった。特に最近は、生産合理化のために、リードフレームの搬送速度が高速化され、リードフレーム上にあるフェライトコアに対して加わる振動、衝撃などの機械的ストレスが増大しているので、上述した問題点が生じ易い環境にある。
【０００６】
また、端子電極膜をＣｕ等によって構成した場合には、金属端子を接合するはんだにより、Ｃｕのはんだ食われ現象が発生し、それにより、端子電極膜の密着強度の低下や、剥離を招き、同様の問題を惹起する危険がある。
【特許文献１】特開平１１−２８８８１５号公報
【発明の開示】
【発明が解決しようとする課題】
【０００７】
本発明の課題は、フェライトコアに対する密着強度が高く、しかも、はんだ食われ現象を殆ど生じない端子電極膜を有する高信頼度のコイル部品を提供することである。
【課題を解決するための手段】
【０００８】
上述した課題を解決するため、本発明に係るコイル部品は、コイルと、フェライトコアと、金属端子とを含む。前記コイルは、前記フェライトコアに巻かれている。前記フェライトコアは、前記コイルの巻軸方向の両端部に、前記コイルの端末が接続された端子電極膜を有している。前記端子電極膜は、前記フェライトコアに直接に付着された電極膜を含む。この電極膜はＦｅ、Ｃｒ及びＮｉを含有する合金である。前記金属端子は、前記端子電極膜にはんだ付けされている。
【０００９】
上述したように、フェライトコアに直接に付着された電極膜が、Ｆｅ、Ｃｒ及びＮｉを含有する合金であると、フェライトコアに対する電極膜の密着強度が従来よりも著しく高くなることが解った。これは、電極膜がＦｅを含有するため、同じくＦｅを含有するフェライトコアとの間に強い金属的結合が生じるためではないかと推測される。
【００１０】
しかも、Ｆｅ、Ｃｒ及びＮｉを含有する合金の電極膜は、Ｃｕ等を用いた場合と異なって、はんだ食われ現象を極めて生じにくい。このため、端子電極膜に金属端子をはんだ付けした場合でも、端子電極膜のはんだ食われ現象による密着強度の低下、剥離、及び、信頼性の低下を生じることがない。
【００１１】
一つの態様として、フェライトコアは、巻芯部の両端につば部を有するドラム状として形成される。この場合、前記電極膜は、前記つば部の外面に付着されることになる。
【００１２】
別の態様として、フェライトコアは、コイルの巻軸方向の両端に、凹部を有していてもよい。この場合、端子電極膜は前記凹部の内部に形成される。凹部を有する場合、コイルの端末は、凹部の4箇所の角部で折り曲げられ、凹部の内壁面に沿って配置されていることが好ましい。このような折り曲げ部分があると、コイルの端末を、凹部内に安定的に配置し、確実にはんだ付けすることができる。
【００１３】
端子電極膜は、その具体的な膜構造として、Ｆｅ、Ｃｒ及びＮｉを含有する合金の電極膜を第１の電極膜とし、その上に、第２の電極膜を付着させた膜構造を採用することができる。金属端子は、第２の電極膜の上にはんだ付けされる。この膜構造の場合は、第２の電極膜を、たとえば、Ｃｕ等の電気抵抗の低い金属材料によって構成し、端子電極膜全体としての電気抵抗を下げ、損失を低減できる。
【００１４】
しかも、第２の電極膜が、仮に、はんだ食われを生じたとしても、その下に、はんだ食われの生じにくい第１の電極膜が存在するので、端子電極膜の密着強度の低下、剥離、及び、信頼性の低下などを招くことなく、金属端子を、端子電極膜に確実にはんだ付けすることができる。
【発明の効果】
【００１５】
以上述べたように、本発明によれば、フェライトコアに対する密着強度が高く、しかも、はんだ食われ現象を殆ど生じない端子電極膜を有する高信頼度のコイル部品を提供することができる。
【００１６】
本発明の他の目的、構成及び利点については、添付図面を参照して、更に詳しく説明する。但し、本発明の技術的範囲がこれらの図示実施例に限定されないことは言うまでもない。
【発明を実施するための最良の形態】
【００１７】
図１は本発明に係るコイル部品の正面断面図、図２は、図１のコイル部品において、フェライトコアの部分だけを示す側面図である。図１、図２に図示するように、本発明に係るコイル部品は、コイル６と、フェライトコア４と、金属端子７とを含む。フェライトコア４は、巻芯部４１の両端につば部４２、４３を有するドラム状である。つば部４２、４３の間にある巻芯部４１には、線材でなるコイル６が単層又は複数層となるように巻かれている。巻芯部４１は、断面四角形、断面円形状の何れであってもよい。また、つば部４２、４３の外形も、四角形、円形状のいずれであってもよい。
【００１８】
更に、フェライトコア４は、コイル６の巻軸方向の両端部に、端子電極膜５、５を有している。図示実施例において、端子電極膜５、５のそれぞれは、第１及び第２の電極膜５２、５２を有している。第１の電極膜５１は、フェライトコア４に直接に付着されており、その上に、例えば、Ｃｕなどでなる第２の電極膜５２が付着されている。第１の電極膜５１は、マスクを用いた蒸着又はスパッタリングにより、例えば、０．０５〜０．１μｍの膜厚として形成される。第２の電極膜５２も、マスクを用いた蒸着又はスパッタリングにより形成される。その膜厚は、金属端子７のはんだ付け５３を考慮し、例えば、０．５〜１μｍの膜厚とし、第１の電極膜５１よりも厚く形成するのが好ましい。上述した膜厚の差を考慮すると、第１の電極膜５１は、第２の電極膜５２の下地膜として機能しているともいえる。図示は省略するが、第１の電極膜５１と第２の電極膜５２との間に、第３の電極膜を設けてもよい。
【００１９】
第２の電極膜５２の表面には、コイル６の端末６１、６２及び金属端子７がはんだ付け５３されている。そして、全体が、例えば、熱硬化性樹脂などでなる外装体８によって被覆されている。金属端子７は、リードフレームから切り離されたものである。
【００２０】
コイル６は、Ｃｕ等で成る導線を、自己融着性絶縁材料で被覆したタイプのものが適している。このようなコイル線材は、市販されているので、市販品の中から選択使用すればよい。
【００２１】
本発明は、上述した構造において、フェライトコア４に直接に付着された第１の電極膜５１を、Ｆｅ、Ｃｒ及びＮｉを含有する合金によって構成した点に特徴がある。この特徴的構成によると、フェライトコア４に対する第１の電極膜５１の密着強度が従来よりも著しく高くなることが解った。これは、第１の電極膜５１がＦｅを含有するため、同じくＦｅを含有するフェライトコア４との間で、強い金属的結合が生じるためではないかと推測される。
【００２２】
実験によると、第１の電極膜５１を、Ｃｒ及びＮｉを含有する合金（Ｆｅを含まず）で構成し、その上にＣｕでなる第２の電極膜５２を形成したところ、フェライトコア４と第２の電極膜５２との間の密着強度は０．１ｋｇであった。これに対して、第１の電極膜５１を、Ｆｅ、Ｃｒ及びＮｉを含有する合金で構成し、その上にＣｕでなる第２の電極膜５２を形成した本発明の場合、フェライトコア４と第２の電極膜５２との間の密着強度は０．２ｋｇとなり、約２倍の密着強度が得られることが確認された。
【００２３】
しかも、実施例の場合、Ｆｅ、Ｃｒ及びＮｉを含有する合金でなる第１の電極膜５１の上に、Ｃｕでなる第２の電極膜５２が付着されており、金属端子７は、第２の電極膜５２の上にはんだ付け５３される。この膜構造の場合は、Ｃｕでなる第２の電極膜５２により、金属端子７とコイル６との間の電気抵抗を下げ、損失を低減できる。
【００２４】
また、第２の電極膜５２が、仮にはんだ食われを生じたとしても、その下に、はんだ食われの生じにくいＦｅ、Ｃｒ及びＮｉを含有する合金の第１の電極膜５１が存在するので、端子電極膜５、５の全体としての密着強度の低下、剥離、及び、信頼性の低下などを招くことなく、金属端子７を、第２の電極膜５２に確実にはんだ付け５３することができる。更に、Ｃｕでなる第２の電極膜５２は、はんだ付け性が良好であるから、第２の電極膜５２に対して金属端子７を確実にはんだ付け５３することができる。
【００２５】
更に、図示の実施例において、フェライトコア４は、コイル６の巻軸方向の両端に、凹部４４、４５を有しており、第１及び第２の電極膜５２、５２は凹部４４、４５の内部に形成されている。第１及び第２の電極膜５２、５２は、既に述べたように、蒸着又はスパッタリングによって形成されるものであるので、凹部４４、４５の底面のみならず、内側面にも付着される。
【００２６】
また、コイル６の端末６１、６２は、凹部４４、４５を横切って配置され、凹部４４、４５の4箇所の角部で折り曲げられ、圧接されている。このような折り曲げ圧接部分Ａ〜Ｄがあると、コイル６の端末６１、６２を、凹部４４、４５内に安定的に配置し、確実にはんだ付け５３することができる。
【００２７】
以上、好ましい実施例を参照して本発明の内容を具体的に説明したが、本発明の基本的技術思想及び教示に基づいて、当業者であれば、種々の変形態様を採り得ることは自明である。
【図面の簡単な説明】
【００２８】
【図１】本発明に係るコイル部品の正面断面図である。
【図２】図１のコイル部品において、コイル６を巻いたフェライトコア４の部分だけを示す側面図である。
【符号の説明】
【００２９】
４                  フェライトコア
４１                  巻芯部
４２、４３                  つば部
５１                  第１の電極膜
５２                  第２の電極膜
７                  金属端子
【図１】
2007250787.tif 000003
【図２】
2007250787.tif 000004